(57)【要約】【課題】疎水性微粒子を含有する付着防止層を有する包装材料を前提として、加熱による付着防止性能の低下を防止すること。【解決手段】疎水性微粒子３２を固着するバインダー３１を無機バインダーとし、しかも、付着防止層３の下地として耐熱性の層２を設け、しかも、付着防止層と耐熱性の層とを、両者の間に別の層を介在させることなく、直接積層する。このため、加熱工程を経た後にも、付着防止層の表面微細な疎水性微粒子に基づく微小凹凸が維持されており、付着防止性能が維持されている。なお、シーラント層は、付着防止層と耐熱性の層との間又は付着防止層の表面に、部分的に設けられており、このパターン状シーラント層を利用してヒートシールすることができる。【選択図】図１
2014218007.tif 000002
【特許請求の範囲】
【請求項１】
基材シートの最表面に、内容物の付着を防止する付着防止層を有するヒートシール性包装材料において、
前記付着防止層が平均粒径５〜１０００ｎｍの疎水性微粒子を無機バインダーで固定して、その微粒子に基づく微小な凹凸を表面に有する層から構成されていると共に、この付着防止層の下地として耐熱性の層を備えていて、付着防止層は耐熱性の層に直接積層されており、
かつ、前記付着防止層と耐熱性の層との間又は付着防止層の表面に、部分的にシーラント層を有することを特徴とするヒートシール性包装材料。
【請求項２】
前記耐熱性層を構成する樹脂が硬化型樹脂であることを特徴とする請求項１に記載のヒートシール性包装材料。
【請求項３】
前記耐熱性層の表面が凹凸を有することを特徴とする請求項１又は２に記載のヒートシール性包装材料。
【請求項４】
前記耐熱性層が平均粒径１０〜５０μｍの粒子を含有しており、この表面の前記凹凸がこの粒子に基づく凹凸であることを特徴とする請求項３に記載のヒートシール性包装材料。
【請求項５】
前記耐熱性層に含まれる前記粒子が球形であることを特徴とする請求項４に記載のヒートシール性包装材料。
【請求項６】
前記耐熱性層に含まれる前記粒子がシリコーン、金属酸化物又は合成樹脂から成ることを特徴とする請求項５に記載のヒートシール性包装材料。
【請求項７】
耐熱性層表面の前記凹凸がエンボスに基づく凹凸であることを特徴とする請求項３に記載のヒートシール性包装材料。
【発明の詳細な説明】
【技術分野】
【０００１】
本発明はヒートシール性を有する包装材料に関するもので、例えば、ヨーグルトを収容密封するカップ状容器の蓋材等に適する包装材料に関するものである。
【背景技術】
【０００２】
カップ状容器に適用させる蓋材は、基材シートの表面にシーラント層を積層して構成されており、ヨーグルト等の内容物を充填したカップ状容器の上面開口に被せて、周縁部を容器の上縁フランジ部にヒートシールすることによって密封する。
このような蓋材には、ヒートシール性、密封性、開封時の易剥離性等が求められる。また、これら基本的な要求品質に加えて、近年では、内容物の非付着性、即ち蓋材の裏面に内容物が付着し難いものが望まれている。蓋材の裏面に内容物が付着すると、蓋材に付着した内容物の棄損による無駄が生じたり、付着部を取り除くのに手間がかかるなどの問題がある。また、開封時に付着物が手や指、衣類あるいは周辺を汚す恐れがある。
これらの問題を解決するために、脂肪酸アミド等を添加したポリオレフィンによってシーラント層を構成した蓋材が知られている（特許文献１）。また、シーラント層の表面に脂肪酸アミド等を塗布した蓋材も知られている（特許文献２）。しかしながら、これら脂肪酸アミド等の添加剤は、エージング条件により表面析出量が大きく変動して安定性にかけ、その内容物付着効果の点で不十分である。
【０００３】
一方、シーラント層の表面に、一次粒子平均径３〜１００ｎｍの疎水性微粒子を付着させて多孔質層を形成し、その内部に含まれる空気によって付着防止性能を発揮する蓋材も知られている（特許文献３）。この蓋材は優れた付着防止性能を有するものの、疎水性微粒子がシーラント層表面に付着しているだけであるから、この疎水性微粒子が脱落しやすく、また、蓋材製造工程中の加熱によって疎水性微粒子がシーラント層の内部に沈み込み埋没して、付着防止性能が低下するおそれがあった。
【０００４】
また、疎水性微粒子に熱可塑性樹脂を混合してシーラント層の表面に塗布することにより、疎水性微粒子をシーラント層表面に固着した蓋材も知られている（特許文献４）。この蓋材では、疎水性微粒子の脱落を防止することが可能である。しかし、一次粒子平均径３〜１００ｎｍという微細な粒子を熱可塑性樹脂で固着しているために、加熱によって疎水性微粒子が熱可塑性樹脂中に沈み込み埋没して、付着防止性能が低下することは避けられない。
【先行技術文献】
【特許文献】
【０００５】
【特許文献１】特開２００２-３７３１０号公報
【特許文献２】特開２００９−７３５２３号公報
【特許文献３】特許第４３４８４０１号公報
【特許文献４】特開２０１１−９３３１５号公報
【発明の概要】
【発明が解決しようとする課題】
【０００６】
本発明は、このような技術的背景に基づいてなされたもので、疎水性微粒子を含有する付着防止層を有する包装材料を前提として、加熱による付着防止性能の低下を防止することを目的とするものである。
【課題を解決するための手段】
【０００７】
すなわち、請求項１に記載の発明は、基材シートの最表面に、内容物の付着を防止する付着防止層を有するヒートシール性包装材料において、
前記付着防止層が平均粒径５〜１０００ｎｍの疎水性微粒子を無機バインダーで固定して、その微粒子に基づく微小な凹凸を表面に有する層から構成されていると共に、この付着防止層の下地として耐熱性の層を備えていて、付着防止層は耐熱性の層に直接積層されており、
かつ、前記付着防止層と耐熱性の層との間又は付着防止層の表面に、部分的にシーラント層を有することを特徴とするヒートシール性包装材料である。
【０００８】
この発明では、疎水性微粒子を固着するバインダーを無機バインダーとし、しかも、付着防止層の下地として耐熱性の層を備えており、付着防止層と耐熱性の層とは、両者の間に別の層を介在させることなく、直接積層されているから、例えば包装材料の製造工程や使用工程において加熱されても、疎水性微粒子がバインダーや下地の耐熱性層に沈み込むことがない。このため、このような加熱工程を経た後にも、付着防止層の表面、すなわち、包装材料の最表面には、微細な疎水性微粒子に基づく微小凹凸が維持されており、付着防止性能が維持されている。
【０００９】
そして、シーラント層は、付着防止層と耐熱性の層との間又は付着防止層の表面に、部分的に設けられており、このパターン状シーラント層を利用して、例えばカップ状容器の上縁フランジ部にヒートシールすることができる。
【００１０】
なお、シーラント層が付着防止層の表面に配置されている場合には、このシーラント層が設けられた部位では、付着防止層がシーラント層に覆われている。しかしながら、シーラント層の存在する部位は、ヒートシールに利用される部位であって、内容物に直接触れる部位ではないから、付着防止性能に対する影響はない。
【００１１】
また、シーラント層が付着防止層と耐熱性の層との間に配置されている場合には、ヒートシールの際に、疎水性微粒子がシーラント層に沈み込んで埋没されるため、ヒートシール適性に対する付着防止層の影響は僅少である。なお、この場合にあっても、シーラント層が設けられた部位を除き、その他の部位において、付着防止層と耐熱性の層とが、両者の間に別の層を介在させることなく、直接積層されていることが必要である。
【００１２】
以上のように、請求項１に記載の発明に係る包装材料は、ヒートシールすることが可能であって、しかも、加熱によっても付着防止性能が低下することのない耐熱性を有している。
【００１３】
次に、請求項２に記載の発明は、耐熱性の層の材質を特定したものである。すなわち、請求項２に記載の発明は、前記耐熱性層を構成する樹脂が硬化型樹脂であることを特徴とする請求項１に記載のヒートシール性包装材料である。
【００１４】
後述するように、硬化型樹脂としては周知の熱硬化型樹脂を使用することができる。また、紫外線硬化型樹脂、あるいは、電子線硬化型樹脂であってもよい。なお、耐熱性層は、硬化型樹脂に加えて、その他の成分を含有するものであってもよい。その他の成分を含有する場合にも、この耐熱性層は、包装材料の製造工程や使用工程の加熱によっても疎水性微粒子が沈み込むことがない程度の耐熱性を有することが必要である。
【００１５】
次に、請求項３に記載の発明は、付着防止性能を高めることを目的とするもので、前記耐熱性層の表面が凹凸を有することを特徴とする請求項１又は２に記載のヒートシール性包装材料である。
【００１６】
この凹凸は、疎水性微粒子に基づく微小凹凸よりも大きなものであることが望ましく、例えば、十点平均粗さＲｚが５μｍ以上であることが望ましい。この場合、耐熱性層の表面に形成された凹凸に沿って、付着防止層が形成されることになる。また、この凹凸は、比較的滑らかな曲面を描く凹凸であることが望ましい。この場合、付着防止層の表面は、耐熱性の層の表面の比較的大きな凹凸と、付着防止層に含まれる疎水性微粒子に基づく微小な凹凸とが重畳した凹凸を有することになる。そして、これら大小２種類の凹凸が重畳して構成された付着防止層の表面は、いわゆるフラクタル構造を有することとなり、この微細なフラクタル構造によって付着防止性能が向上する。
【００１７】
耐熱性層の表面の凹凸は、例えば、耐熱層を構成する樹脂に、平均粒径１０〜５０μｍの粒子を混合することによって形成することができる。そして、この粒子として球状の粒子を使用することにより、その凹凸表面を比較的滑らかな曲面にすることが可能である。また、耐熱層を構成する樹脂が硬化する前にエンボスすることによってこの凹凸を形成することも可能である。
【００１８】
請求項４〜７に記載の発明は、この点を限定したものである。
【００１９】
すなわち、請求項４に記載の発明は、前記耐熱性層が平均粒径１０〜５０μｍの粒子を含有しており、この表面の前記凹凸がこの粒子に基づく凹凸であることを特徴とする請求項３に記載のヒートシール性包装材料である。また、請求項５に記載の発明は、前記耐熱性層に含まれる前記粒子が球形であることを特徴とする請求項４に記載のヒートシール性包装材料であり、請求項６に記載の発明は、前記耐熱性層に含まれる前記粒子がシリコーン、金属酸化物又は合成樹脂から成ることを特徴とする請求項５に記載のヒートシール性包装材料である。
【００２０】
また、請求項７に記載の発明は、耐熱性層表面の前記凹凸がエンボスに基づく凹凸であることを特徴とする請求項３に記載のヒートシール性包装材料である。
【発明の効果】
【００２１】
以上のように、本発明の包装材料は、ヒートシールすることが可能であって、しかも、加熱によっても付着防止性能が低下することのない耐熱性を有している。
【図面の簡単な説明】
【００２２】
【図１】本発明の実施形態に係る包装材料の説明用断面図。
【発明を実施するための形態】
【００２３】
本発明の包装材料は、基材シート、付着防止層、耐熱性の層及びシーラント層を必須の要素とするものである。
【００２４】
付着防止層は、平均粒径５〜１０００ｎｍの疎水性微粒子を無機バインダーで固定したもので、その微粒子に基づく微小な凹凸表面によって内容物の付着を防止するものである。このため、付着防止層は、包装材料の最表面に露出するように配置されている必要がある。
【００２５】
次に、耐熱性の層は、この微粒子が沈み込むことを防止する目的で、付着防止層の下地として設けられるものである。したがって、この耐熱性の層と付着防止層とは、両層の間に他の層を介在させることなく、直接積層されていることが必要である。
次に、シーラント層は、ヒートシールを要する部位に、部分的に、すなわち、パターン状に設けられることが必要である。包装材料がカップ状容器の蓋材である場合には、容器の上縁フランジ部に対応する位置である。
【００２６】
基材シートは、任意のシートであってよい。単一のシートから構成されるものであっても良いし、多層構造を有するシートであってもよい。例えば、紙、ポリエチレンテレフタレート、ポリエチレン、ポリプロピレン、ポリアミド、ポリカーボネート、ポリ塩化ビニル、セルロースアセテート、セロハン、アルミニウム箔などを使用することができる。また、これらを積層したものであってもよい。
【００２７】
また、基材シートは、金属又は金属酸化物の薄膜を設けた蒸着フィルムを、その層構成中に含むものであってもよい。金属としては、ケイ素、アルミニウムなどが例示できる。また、金属酸化物としては、酸化ケイ素、酸化アルミニウム、酸化チタン、酸化ジルコニウム、酸化錫、酸化マグネシウム等が例示できる。また、これらの薄膜を形成する蒸着基材としては、ポリエチレンテレフタレート、ポリエチレン、ポリプロピレン、ポリアミド、ポリカーボネート、ポリ塩化ビニル、セルロースアセテート、セロハン等が使用できる。そして、これら薄膜は、真空蒸着法、スパッタリング法、プラズマ気相成長法等の真空プロセスによって、蒸着基材上に設けることが可能である。
【００２８】
次に、耐熱性の層の基本的な役割は、包装材料が加熱されたときに、付着防止層に含まれる疎水性微粒子が沈み込むことを防止することである。しかしながら、耐熱性の層は、この役割に加えて、付着防止性能を向上させる役割を有している。
【００２９】
疎水性微粒子が沈み込むことを防止するため、耐熱性の層を構成する樹脂を硬化型樹脂とすることが望ましい。また、付着防止性能を向上させるため、耐熱性の層の表面には、付着防止層に含まれる疎水性微粒子に基づく微小な凹凸よりも大きい凹凸が設けられていることが望ましい。好ましくは、十点平均粗さＲｚが５μｍ以上の凹凸である。耐熱性の層がこのような大きな凹凸を有する場合には、付着防止層はこの凹凸表面に沿って設けられる。この結果、付着防止層の表面は、耐熱性の層の表面の比較的大きな凹凸と、付着防止層に含まれる疎水性微粒子に基づく微小な凹凸とが重畳した凹凸を有している。このため、これら大小２種類の凹凸が重畳して構成された付着防止層の表面は、いわゆるフラクタル構造を有することとなり、この微細なフラクタル構造によって付着防止性能が向上する。
【００３０】
なお、耐熱性の層２の表面のこの凹凸は、比較的滑らかな曲面を描くように設けられることが望ましい。この場合、付着防止層３の表面は、耐熱性の層２の表面の滑らかな曲面に沿って、しかも、この滑らかな曲面の上に、疎水性微粒子３２に基づく微小な凹凸を形成した形状に構成される。
【００３１】
図１に示す包装材料は、耐熱性の層２の表面に、付着防止層３の凹凸に比較して大きい凹凸が形成されており、この凹凸に沿って付着防止層３が形成された例を示している。なお、図１において、耐熱性の層２は、平均粒径１０〜５０μｍの粒子（以下「球形大粒子」という）２２を含有する硬化型の樹脂２１から構成されており、耐熱性の層２の表面の凹凸は、この球形大粒子２２に基づく凹凸であって、滑らかな曲面を描いている。
【００３２】
このような耐熱性の層２は、例えば、硬化型樹脂２１に平均粒径１０〜５０μｍの球形大粒子２２を混合し、この球形大粒子２２に基づく凹凸が表面に形成されるように、薄く塗布し、硬化させて形成することができる。また、硬化型樹脂２１の塗膜の表面にエンボス板を重ねて賦形したのち、硬化性樹脂塗膜を硬化させることによって形成することもできる。
【００３３】
硬化型樹脂２１としては、例えば、熱硬化型樹脂や放射線硬化型樹脂を使用することができる。熱硬化型樹脂としては、エポキシ樹脂、メラミン樹脂、フェノール樹脂、シリコ
ーン樹脂、不飽和ポリエステル樹脂、熱硬化性ウレタン樹脂などが例示できる。また、放射線硬化型樹脂としては、紫外線硬化型樹脂や電子線硬化型樹脂が例示でき、アクリル系モノマーに重合開始剤や架橋剤を添加して、放射線硬化性能を付与したものが使用できる。
【００３４】
また、球形大粒子２２は任意の材質から構成されるものでよいが、一般に無機物は結晶構造を有するためその粒子の形状は不定形であり、球形をとる無機粒子は限られている。無機粒子のうち、シリコーンを材質とするものには球形粒子が存在することが知られている。また、アルミナやチタニア等の金属酸化物粒子の中にも、球形のものが知られている。前記球形大粒子２２として、これらシリコーン製球形粒子、あるいはアルミナやチタニア等の金属酸化物球形粒子を好適に使用することができる。
【００３５】
また、この球形大粒子２２として、合成樹脂から成るものを使用することもできる。例えば、ポリエチレン樹脂、ポリスチレン樹脂、ポリプロピレン樹脂、ポリアミド樹脂、ポリエステル樹脂、アクリル樹脂、フッ素樹脂などの合成樹脂である。
【００３６】
硬化型樹脂２１と球形大粒子２２との配合比は、前述のように、得られる耐熱性層２の表面に球形大粒子２２に基づく凹凸が形成され、しかも、この球形大粒子２２が確実に固着されて脱落することがないように決定すればよい。望ましくは、その表面の十点平均粗さＲｚが５μｍ以上となるように配合比を決定する。
【００３７】
また、耐熱性の層２の表面の凹凸をエンボスによって形成する場合には、硬化性樹脂を基材シート１に塗布してその塗膜を形成し、この塗膜を硬化する前にエンボス版を重ねて賦形し、次いでエンボス版を除去した後、その塗膜を硬化させれば良い。あるいは、未硬化の前記塗膜に重ねたまま塗膜を硬化させることも可能である。例えば、未硬化の紫外線硬化型樹脂塗膜にエンボス版を重ね、このエンボス版を除去した後、あるいはエンボス版を重ねた状態で紫外線を照射して硬化させることができる。
【００３８】
硬化型樹脂２１又は硬化型樹脂２１と球形大粒子２２との混合物を塗布する手法としては、例えば、ロールコーティング、グラビアコーティング、バーコーティング、キスリバースコーティング、ダイコーティング、ドクターブレードコーティング、刷毛塗り、ディップコーティング、スプレーコーティング、スプレーコーティングなどを用いることができる。
【００３９】
次に、付着防止層３は内容物の付着を防止する役割を有するもので、この役割を果たすため、平均粒径５〜１０００ｎｍの疎水性微粒子３２を含有し、しかも、この疎水性微粒子３２に基づく微細な凹凸を表面に有することが必要である。また、この疎水性微粒子３２が付着防止層３表面に露出して、疎水性微粒子３２に基づく疎水性が発揮できることが望ましい。また、疎水性微粒子３２が耐熱性の層２のほぼ全面を覆うように付着防止層３を形成することが望ましい。
【００４０】
次に、付着防止層３は、このような微細な疎水性微粒子３２を保持してその脱落を防止し、しかも、この微細な疎水性微粒子３２に基づく凹凸を表面に形成するため、この疎水性微粒子３２をバインダー３１で固定している必要がある。そして、疎水性微粒子３２をバインダー３１で固定するにも拘わらず、このような微細な疎水性微粒子３２がバインダー３１中に沈みこんで埋没することがないように、そのバインダー３１を無機物で構成する必要がある。
【００４１】
また、付着防止層３の凹凸は、耐熱性の層２の表面の前記凹凸をうねりとして除去した後の十点平均粗さＲｚが２００ｎｍ以上となるように形成することが望ましい。耐熱性の
層２の十点平均粗さＲｚが５μｍ以上である場合、付着防止層３は耐熱性層２の表面に沿って設けられており、付着防止層３の表面には、十点平均粗さＲｚが５μｍ以上の耐熱性層２表面の凹凸と、付着防止層３表面の十点平均粗さＲｚ２００ｎｍ以上の凹凸とが重畳して形成される。
【００４２】
疎水性微粒子３２としては、疎水官能基で表面処理した無機酸化物粒子が好ましく使用できる。コアとなる無機酸化物粒子としては、酸化珪素、酸化アルミニウム、酸化チタンなどが使用できる。また、疎水官能基による表面処理としては、例えば、シランカップリング剤による処理が例示でき、この場合には、コアとなる無機酸化物粒子の表面に疎水性の官能基を付与して、その表面を疎水化することができる。シランカップリング剤としては、ジメチルシリル系シランカップリング剤（化学式：（ＣＨ３ ）２ Ｓｉ（Ｏ−Ｒ）２
）、トリメチルシリルシランカップリング剤（化学式：（ＣＨ３ ）３ ＳｉＯ−Ｒ）、ジメチルポリシロキサンシランカップリング剤（化学式：（ＣＨ３ ）２ −Ｓｉ−Ｏ−Ｓｉ（Ｏ−Ｒ）３ ）、ジメチルシロキサンシランカップリング剤、アミノアルキルシリルシランカップリング剤、アルキルシリルシランカップリング剤、メタクリルシリルシランカップリング剤などが好ましいが、より好ましくはメチル基（化学式：ＣＨ３ ）が多いトリメチルシリルシランカップリング剤である。なお、化学式中、「Ｏ−Ｒ」は加水分解される置換基を示している。
【００４３】
また、無機バインダーとしては、金属アルコキシドの加水分解物が利用できる。金属アルコキシドとしては、化学式  Ｍ（ＯＲ）ｎで表される金属アルコキシドである。その一部が加水分解されていてもよい。ここで、ＭはＳｉ、Ａｌ、Ｔｉ、Ｚｒ等の金属、ＲはＣＨ３またはＣ２Ｈ５、ｎは金属元素の酸化数］である。その中でも、水系の溶媒中において比較的安定なものが好ましい。例えば、テトラエチルオルソシリケート（化学式：Ｓｉ（ＯＣ２Ｈ５）４）、トリイソプロピルアルミニウム（化学式：Ａｌ（ＯＣ３Ｈ７）３）である。
【００４４】
付着防止層３は、疎水性微粒子３２と金属アルコキシドとを混合し、前記耐熱性の層２の表面に塗布し、金属アルコキシドを加水分解することによって形成することができる。加水分解によって、金属アルコキシドは、ＳｉＯ骨格を有する強固な無機皮膜を生成し、この無機皮膜がバインダー３１として働き、疎水性微粒子３２を固定する。
【００４５】
疎水性微粒子３２と金属アルコキシドとの配合比及び塗布量は、前述の役割分担に従い、疎水性微粒子３２を無機バインダー３１に固定してその脱落を防ぐと共に、その表面に疎水性微粒子３２に基づく微小な凹凸が形成される程度でよい。例えば、その配合比は、疎水性微粒子３２と無機バインダー３１との重量比が９５：５〜５：９５となる割合である。また、その膜厚は１０〜５０００ｎｍの範囲でよい。
【００４６】
疎水性微粒子３２と金属アルコキシドとの混合物は、例えば、水とアルコールの混合溶媒中に分散させて、塗布することができる。塗布方法としては、例えば、ロールコーティング、グラビアコーティング、バーコーティング、キスリバースコーティング、ダイコーティング、ドクターブレードコーティング、刷毛塗り、ディップコーティング、スプレーコーティング、スプレーコーティングなどを用いることができる。
【００４７】
次に、シーラント層４は、包装材料としてヒートシールする際に利用するものである。このシーラント層４は、付着防止層３の表面に設けることができる。また、付着防止層３と耐熱性の層２との間に設けることも可能である。いずれの場合も、シーラント層４は部分的に設けることが必要である。そして、ヒートシールに必要な最小限の部位に設けることが望ましい。このシーラント層４が設けられた部位は、包装材料や包装体を製造する際に、ヒートシールのために利用される。一方、シーラント層４のない部位は、内容物と接
触してその付着を防止する。例えば、包装材料がカップ状容器の蓋材である場合には、カップ状容器の上縁フランジ部に対応する位置にパターン状にシーラント層４を設けて、内容物を収容したカップ状容器に包装材料を重ね、このシーラント層４とカップ状容器の上縁フランジ部とをヒートシールすることにより、包装体を製造することができる。
【００４８】
前述のように、シーラント層４が付着防止層３の表面に配置されている場合には、このシーラント層４が設けられた部位では、付着防止層３がシーラント層に覆われており、付着防止層３は包装材料の最表面に露出していない。しかしながら、シーラント層４の存在する部位は、ヒートシールに利用される部位であって、内容物に直接触れる部位ではないから、付着防止性能に対する影響はない。一方、シーラント層４が設けられていない部位では、付着防止層３は包装材料の最表面に露出して配置されているから、内容物の付着が防止される。
【００４９】
また、シーラント層４が付着防止層３と耐熱性の層２との間に配置されている場合には、ヒートシールの際に、疎水性微粒子がシーラント層４に沈み込んで埋没され、シーラント層４が露出するから、そのヒートシール適性に対する影響も僅少である。もちろん、付着防止性能に対する影響はない。
【００５０】
なお、図１に示す包装材料は、シーラント層４が付着防止層３の表面に配置されている例である。
【００５１】
シーラント層４の材料としては、ポリエチレン樹脂、エチレン−酢酸ビニル共重合樹脂、アイオノマー樹脂、ポリ酢酸ビニル樹脂、ポリプロピレン樹脂、ポリ塩化ビニル樹脂、ホットメルト樹脂などが使用できる。また、アクリル系のヒートシールニスを使用することも可能である。中でも、部分的に塗布する際の塗布精度の点から、ホットメルト樹脂又はアクリル系ヒートシールニスが好ましい。また、塗布方法としては公知の方法が使用できる。例えば、グラビア印刷法である。
【実施例】
【００５２】
（実施例１）
この実施例１は、シーラント層４を付着防止層３と耐熱性層２との間に配置したヒートシール性包装材料の例である。
【００５３】
この包装材料の層構成は、次のとおりである。すなわち、基材シート１、耐熱性の層２、耐熱性の層２を部分的に被覆して設けられたシーラント層４、付着防止層３をこの順に積層した層構成を有している。そして、この包装材料は、次の工程によって製造したものである。
【００５４】
まず、基材シート１としては、ポリエステルフィルムとアルミニウム箔との積層体を使用した。なお、ポリエステルフィルムとアルミニウム箔とは、ドライラミネート用接着剤で接着したものである。
【００５５】
球形大粒子２２として、平均粒径１５μｍのアクリル樹脂製球形粒子を使用し、熱硬化型樹脂としてウレタン樹脂を使用した。そして、この熱硬化型樹脂中に球形大粒子２２を分散して、耐熱性層２用塗布液を調整した。その配合比は、球形大粒子２２が固形分の３０重量％となる量である。この塗布液を基材シート１のアルミニウム箔の上に塗布し、加熱硬化して耐熱性の層２を形成した。塗布方法はグラビアコーティング法であり、塗布量は固形分が４．０ｇ／ｍ２となる量である。得られた耐熱性層２は、表面に前記球形大粒子２２に基づく滑らかな凹凸が形成されていた。
【００５６】
次に、この耐熱性層２の上に、アクリル系ヒートシールニスに酢酸エチルを混合して、その固形分が２０重量％となるように調整し、このシーラント層４用塗布液をパターンコートしてシーラント層４を形成した。塗布方法はグラビア印刷法であり、塗布量は固形分が２．０ｇ／ｍ２となる量である。シーラント層４の塗布パターンは、後述するヨーグルト用カップ容器の上縁フランジ部に対応した位置であり、その他の部位では、耐熱性層２に付着防止層３が直接接触して積層されるように構成した。
【００５７】
次に、疎水性微粒子３２として、表面をシランカップリング剤で処理して疎水化した酸化ケイ素粒子（日本エアロジル社製ＲＹ２００Ｓ）を使用した。その平均一次粒径は１６ｎｍである。また、金属アルコキシドとしてテトラエチルオルソシリケート（ＴＥＯＳ）から成るシリカゾルの溶液を準備した。そして、これら疎水性微粒子３２とシリカゾルとを混合し、メタノールで希釈して、付着防止層３用塗布液を調整した。その配合比は、固形分重量比で、疎水性微粒子３２：シリカゾルが１：２となる量である。また、メタノールは、固形分濃度が１０重量％となるように加えた。この塗布液を、前記シーラント層４を被覆すると共に、シーラント層４のない部位も被覆するように均一に塗布して、付着防止層３を形成した。その塗布方法はグラビアコーティング法であり、塗布量は固形分が１．５ｇ／ｍ２となる量である。得られた付着防止層３は耐熱性層２の表面に沿って設けられており、付着防止層３の表面には疎水性微粒子３２が均一に配置されていて、この疎水性微粒子３２に基づく微小な凹凸が形成されていた。このため、付着防止層３の表面は、耐熱性層２の大きな凹凸と疎水性微粒子３２に基づく凹凸とが重畳することにより、いわゆるフラクタル構造を有する凹凸が形成されていた。
【００５８】
（実施例２）
この実施例２は、シーラント層４を付着防止層３の表面に配置したヒートシール性包装材料の例である。
【００５９】
この包装材料の層構成は、次のとおりである。すなわち、基材シート１、耐熱性の層２、付着防止層３、付着防止層３を部分的に被覆して設けられたシーラント層４、をこの順に積層した層構成を有している。そして、この包装材料は、次の工程によって製造したものである。
【００６０】
基材シート１としては、模造紙とポリエステルフィルムとの積層体を使用した。なお、模造紙とポリエステルフィルムとは、ドライラミネート用接着剤で接着したものである。
【００６１】
球形大粒子２２として、平均粒径１５μｍのポリスチレン樹脂製球形粒子を使用し、熱硬化型樹脂としてウレタン樹脂を使用した。そして、この熱硬化型樹脂中に球形大粒子２２を分散して、塗布液を調整した。その配合比は、球形大粒子２２が固形分の３０重量％となる量である。この塗布液を基材シート１のポリエステルフィルムの上に塗布し、加熱硬化して耐熱性の層２を形成した。塗布方法はグラビアコーティング法であり、塗布量は固形分が４．０ｇ／ｍ２となる量である。得られた耐熱性層２は、表面に前記球形大粒子２２に基づく滑らかな凹凸が形成されていた。
【００６２】
次に、実施例１と同じ付着防止層３用塗布液を調整し、この付着防止層３用塗布液を耐熱性層２の全面に均一に塗布して、付着防止層３を形成した。その塗布方法はキスコーティング法であり、塗布量は固形分が１．５ｇ／ｍ２となる量である。得られた付着防止層３は耐熱性層２の表面に沿って設けられており、付着防止層３の表面には疎水性微粒子３２が均一に配置されており、この疎水性微粒子３２に基づく微小な凹凸が形成されていた。このため、付着防止層３の表面は、耐熱性層２の大きな凹凸と疎水性微粒子３２に基づく凹凸とが重畳することにより、いわゆるフラクタル構造を有する凹凸が形成されていた。
【００６３】
最後に、アクリル系ヒートシールニスに酢酸エチルを混合して、その固形分が２０重量％となるように調整し、このシーラント層４用塗布液を付着防止層３表面にパターンコートしてシーラント層４を形成した。塗布方法はグラビア印刷法であり、塗布量は固形分が２．０ｇ／ｍ２となる量である。シーラント層４の塗布パターンは、後述するヨーグルト用カップ容器の上縁フランジ部に対応した位置であり、その他の部位では、付着防止層３が包装材料の最表面に露出するように構成した。
【００６４】
（比較例１）
この比較例１は、付着防止層３の下地として、球形大粒子を含有するシーラント層を有するヒートシール性包装材料の例である。この比較例１に係る包装材料は、耐熱性の層（アンカーコート層）を有しているが、この耐熱性の層の全面がシーラント層で覆われており、したがって、耐熱性の層と付着防止層との間にはシーラント層が介在している。すなわち、耐熱性の層は付着防止層の下地として設けられたものではなく、耐熱性の層と付着防止層とは直接積層されたものではない。
【００６５】
この包装材料の層構成は、次のとおりである。すなわち、基材シート、耐熱性のアンカーコート層、アンカーコート層の全面を被覆して設けられたシーラント層、付着防止層をこの順に積層した層構成を有している。そして、この包装材料は、次の工程によって製造したものである。
【００６６】
基材シートとしては、実施例２の基材シート１と同じものを使用した。すなわち、模造紙とポリエステルフィルムとの積層体である。
【００６７】
次に、基材シート１のポリエステルフィルムの上に、アンカーコート層を介して、球形大粒子を含有するシーラント層を形成した。なお、アンカーコート層は、熱硬化性のウレタン系アンカーコートを塗布して形成したものである。球形大粒子としては、平均粒径２０μｍのアクリル樹脂製球形粒子を使用した。また、シーラント層を構成するヒートシール剤として熱可塑性アクリル樹脂を使用した。そして、これら球形大粒子とヒートシール剤とを混合し、酢酸エチルで希釈して、その固形分が３０重量％となるように調整し、この塗布液をアンカーコート層の全面に塗布することにより、球形大粒子を含有するシーラント層を形成した。塗布方法はグラビアコーティングであり、塗布量は固形分が４．０ｇ／ｍ２となる量である。得られたシーラント層は、表面に前記球形大粒子に基づく滑らかな凹凸が形成されていた。
【００６８】
次に、このシーラント層上に付着防止層を形成した。この付着防止層の形成に使用した塗布液及び塗布方法は実施例１と同じである。また、その塗布量も実施例１と同じである。そして、得られた付着防止層は、シーラント層の大きな凹凸と疎水性微粒子に基づく凹凸とが重畳することにより、いわゆるフラクタル構造を有する凹凸が形成されていた。
【００６９】
（比較例２）
この比較例２は従来技術に属するもので、付着防止層３の下地として、球形大粒子を含有するシーラント層を有するヒートシール性包装材料の例である。この包装材料は、耐熱性の層を有していない。
【００７０】
この包装材料の層構成は、次のとおりである。すなわち、基材シート、ポリエチレン樹脂層、ポリエチレン樹脂層の全面を被覆して設けられたシーラント層、付着防止層をこの順に積層した層構成を有している。そして、この包装材料は、次の工程によって製造したものである。
【００７１】
基材シートとしては、実施例１の基材シート１と同じものを使用した。すなわち、ポリエステルフィルムとアルミニウム箔との積層体である。
【００７２】
次に、基材シート１のアルミニウム箔の上に、ポリエチレン樹脂層を介して、球形大粒子を含有するシーラント層を形成した。なお、ポリエチレン樹脂層は、溶融したポリエチレン樹脂をアルミニウム箔上に押し出してラミネートしたもので、その厚みは１５μｍである。
【００７３】
球形大粒子としては、平均粒径１５μｍのアクリル樹脂製球形粒子を使用した。また、シーラント層を構成するヒートシール剤としてホットメルト剤を使用した。そして、これら球形大粒子とヒートシール剤とを混合し前記ポリエチレン樹脂層の全面に塗布することにより、球形大粒子を含有するシーラント層を形成した。塗布方法はグラビアコーティングであり、塗布量は２０．０ｇ／ｍ２である。得られたシーラント層は、表面に前記球形大粒子に基づく滑らかな凹凸が形成されていた。
【００７４】
次に、実施例１と同じ付着防止層用塗布液を調整し、この付着防止層用塗布液を耐熱性層の全面に均一に塗布して、付着防止層を形成した。その塗布方法はリバースコーティング法であり、塗布量は固形分が１．５ｇ／ｍ２となる量である。得られた付着防止層はシーラント層の表面に沿って設けられており、付着防止層の表面には疎水性微粒子が均一に配置されており、この疎水性微粒子に基づく微小な凹凸が形成されていた。このため、付着防止層の表面は、シーラント層の大きな凹凸と疎水性微粒子に基づく凹凸とが重畳することにより、いわゆるフラクタル構造を有する凹凸が形成されていた。
【００７５】
（評価）
次に、実施例１〜２に係る包装材料、比較例１〜２に係る包装材料を評価した。評価項目は、ヒートシール性能、付着防止性能、加熱処理後の付着防止性能、摩擦試験後の付着防止性能である。
【００７６】
ヒートシール性能は、次のように評価した。すなわち、ポリスチレン製のヨーグルト用カップ容器に各包装材料を重ね、包装材料のシーラント層がカップ容器の上縁フランジ部に対応するように位置合わせして、ヒートシールした。次に、引張試験機にて、そのシール部分のヒートシール強度を測定した。試料の幅は５ｍｍ、引張速度は３００ｍｍ／ｍｉｎ、剥離角度は１５０度である。そして、各包装材料について３回測定し、その最高値を最高シール強度とした。なお、最高シール強度が高い方がヒートシール性能が高いと評価できる。この結果を表１に示す。
【００７７】
付着防止性能は、水の接触角と転落角、ヨーグルトの接触角と転落角を測定して評価した。接触角が大きい方が付着防止性能が大きいと評価できる。また、転落角は、まず各包装材料を水平に配置し、この包装材料上に液体（水またはヨーグルト）を載せて、次にこの包装材料を次第に傾けていき、液体（水またはヨーグルト）が転落したときの角度（包装材料と水平面との角度）であり、転落角が小さい方が付着防止性能が大きいと評価できる。この結果を表１に示す。なお、表中、「付着」とあるのは、包装材料を傾けても、液体（水またはヨーグルト）が転落しなかったことを示す。
【００７８】
次に、加熱処理は、付着防止層とは反対側からドライヤーで加熱することによって行った。加熱温度は１５０℃、加熱時間は３０秒である。そして、この加熱処理後の接触角及び転落角と、加熱処理前の接触角及び転落角とを比較することにより、加熱処理によって付着防止性能が低下したか否かを評価できる。加熱処理後の接触角が加熱処理前の接触角に比較して小さければ、加熱によって付着防止性能が低下したと評価できる。また、加熱処理後の転落角が加熱処理前の転落角に比較して大きければ、加熱によって付着防止性能
が低下したと評価できる。一方、加熱処理の前後で接触角及び転落角が変化しなければ、加熱による付着防止性能の低下はないと評価できる。加熱処理後の接触角及び転落角を表２に示す。
【００７９】
また、摩擦試験は学振試験機を使用して、付着防止層の表面を２００ｇの荷重で１００往復こすることによって行った。そして、そして、この学振試験後の接触角及び転落角と、試験前の接触角及び転落角とを比較することにより、摩擦によって付着防止性能が低下したか否かを評価できる。なお、この試験後の付着防止性能が低下している場合には、摩擦によって付着防止層の疎水性微粒子が脱落している可能性があるから、その表面状態を目視で観察して、擦傷痕などの異常の有無を観察した。学振試験後の接触角、転落角及び表面状態を表３に示す。
【００８０】
【表１】
2014218007.tif 000003
【００８１】
【表２】
2014218007.tif 000004
【００８２】
【表３】
2014218007.tif 000005
（考察）
表１の結果から分かるように、実施例１〜２に係る包装材料及び比較例１〜２に係る包装材料は、いずれも、すぐれたヒートシール性能と付着防止性能を有している。実施例１及び比較例１〜２に係る包装材料は、シーラント層の上に付着防止層が配置されているにも拘らず、そのヒートシール性能は実施例２と同等である。この結果から、シーラント層と付着防止層との位置関係は、ヒートシール性能とは無関係であることが推定できる。
【００８３】
次に、比較例１〜２に係る包装材料は、加熱処理後の接触角が、加熱処理前の接触角に比較して、低下している。また、転落角は増大している。この結果から、比較例１〜２に係る包装材料は、加熱によって付着防止性能が低下したと評価できる。他方、実施例１〜２に係る包装材料は、加熱処理の前後で接触角及び転落角が変化していない。この結果、実施例１〜２に係る包装材料は加熱による付着防止性能の低下はないと評価できる。
【００８４】
ところで、実施例１〜２に係る包装材料と比較例２に係る包装材料との相違は、耐熱性の層の有無である。したがって、耐熱性の層の有無と、加熱処理による付着防止性能の低下の有無とが関連すると推定できる。
【００８５】
一方、実施例１〜２に係る包装材料と比較例１に係る包装材料との相違は、実施例１〜２に係る包装材料が、耐熱性の層が付着防止層の下地として設けられていて、両層が、間に別の層を介在させることなく、直接積層されているのに対して、比較例１に係る包装材料は、耐熱性の層（アンカーコート層）の全面をシーラント層が覆っており、耐熱性の層と付着防止層とがシーラント層を介在させて間接的に積層されていることである。したがって、加熱処理による付着防止性能の低下を防ぐためには、単に包装材料の層構成中に耐熱性の層を有するだけでなく、耐熱性の層が付着防止層の下地として設けられていて、両層が、間に別の層を介在させることなく、直接積層されていることが必要であると推定できる。
【００８６】
次に、摩擦試験の結果も、加熱処理後の結果と同様に推定できる。すなわち、耐熱性の層が付着防止層の下地として設けられていて、両層が、間に別の層を介在させることなく、直接積層されている場合（実施例１〜２）には、摩擦による付着防止性能の低下がない。他方、耐熱性の層がなかったり（比較例２）、耐熱性の層があっても耐熱性の層と付着防止層との間に別の層がある場合には、摩擦による疎水性微粒子の脱落が生じ、付着防止性能が低下する。この結果、摩擦による付着防止性能の低下を防ぐためにも、耐熱性の層が付着防止層の下地として設けられていて、両層が、間に別の層を介在させることなく、直接積層されていることが重要であると推定できる。
【産業上の利用可能性】
【００８７】
本発明に係る包装材料は、前述のように、ヨーグルト用カップ容器の蓋材として利用できる。また、ヨーグルトに限らず、ゼリー、プリン、シロップ等を収容する容器の蓋材として使用できる。
【００８８】
また、蓋材のほか、包装袋の製造に適用する包装用フィルムとして利用することも可能である。この包装袋としては、例えば、おかゆやスープなどを収容するレトルト用包装袋が例示できる。また、化学品や医薬品を収容する包装袋として利用することも可能である。その内容物の性状も任意でよいが、本発明の包装材料は付着防止性能に優れていることから、この性能を生かすことのできる性状の内容物を収容することが望ましい。例えば、液体、半固体、ゲル状等である。
【符号の説明】
【００８９】
１‥基材シート  ２‥耐熱性の層  ２１‥硬化型樹脂  ２２‥球形大粒子  ３‥付着防止層  ３１‥バインダー  ３２‥疎水性微粒子  ４‥シーラント層
【図１】
2014218007.tif 000006